НЕВЫЦВЕТАЮЩИЕ ЦЕМЕНТИРУЮЩИЕ КОМПОЗИЦИИ СТРОИТЕЛЬНОГО РАСТВОРА

2
2
1. Невыцветающая цементирующая композиция строительного раствора, свободная от реакционноспособного кремнеземного материала, который представляет собой некристаллический SiO, находящийся в метастабильной фазе и способный медленно взаимодействовать с побочным продуктом гидратации цемента - Са(ОН) с образованием гидратированного силиката кальция, в форме композиции сухой строительной смеси или водной композиции строительного раствора, включающая
а) от 1 до 10 мас.% обычного портландцемента в пересчете на сухую массу цементирующей композиции строительного раствора;
б) от 1 до 30 мас.% кальцийглиноземистого цемента в пересчете на сухую массу цементирующей композиции строительного раствора;
в) от 1 до 15 мас.% сульфата кальция в пересчете на сухую массу цементирующей композиции строительного раствора;
г) от 0,5 до 30 мас.% в пересчете на сухую массу цементирующей композиции строительного раствора водной полимерной дисперсии или повторно диспергирующегося в воде полимерного порошка из полимеров на основе одного или нескольких мономеров из группы, включающей виниловые сложные эфиры, (мет)акрилаты, винилароматические соединения, олефины, 1,3-диены и винилгалогениды, а также, если необходимо, способные с ними сополимеризоваться другие мономеры,
в которой компоненты а), б), в) и г) содержатся в массовом соотношении а):б):в):г) от 1 до 1,5: от 2 до 4: от 1 до 1,5: от 2 до 4.
2. Цементирующая композиция строительного раствора по п.1, в качестве сульфата кальция в) включающая ангидрит, полугидрат и/или гипс.
3. Цементирующая композиция строительного раствора по пп.1 и 2, включающая один или несколько полимеров из группы винилацетатных гомополимеров, сополимеров винилацетата с этиленом, сополимеров винилацетата с этиленом и с одним или несколькими другими виниловыми сложными эфирами, сополимеров винилацетата с этиленом и (мет)акриловым эфиром, сополимеров винилацетата с (мет)акрилатами и другими виниловыми сложными эфирами, сополимеров винилацетата с этиленом и винилхлоридом, сополимеров винилацетата с акрилатами, сополимеров стирола/акрилового эфира, стирол/1,3-бутадиеновых сополимеров.
4. Цементирующая композиция строительного раствора по пп.1 и 2, включающая один или несколько дополнительных компонентов из группы наполнителей, пигментов, сгустителей, замедлителей, противогрибковых средств, смачивающих веществ и диспергаторов.
5. Способ приготовления цементирующей композиции строительного раствора по пп.1-4 смешением компонентов с а) по г) и необязательно одного или нескольких из вышеупомянутых дополнительных компонентов с получением сухого строительного раствора в обычных смесителях для порошков и гомогенизацией смеси.
6. Способ приготовления цементирующей композиции строительного раствора по пп.1-4 смешением водной полимерной дисперсии г) с компонентами с а) по в), необязательно дополнительными компонентами и, если необходимо, дополнительным количеством воды с получением пастообразного строительного раствора.
7. Применение цементирующей композиции строительного раствора по пп.1-4 для получения строительных связывающих материалов, штукатурных гипсов и обмазок, ракельных заполнителей, маяков для настилов, выравнивающих смесей, уплотнительных суспензий, строительных растворов для заделки швов и покрытий.
8. Применение цементирующей композиции строительного раствора по пп.1-4 в порошковых красках.
9. Применение цементирующей композиции строительного раствора по пп.1-5 для получения тонкослойных покрытий со слоями от 0,1 до 3 мм.